СПОСОБ СИНТЕЗА ФУНКЦИОНАЛИЗИРОВАННЫХ ПОЛИ(1,3-АЛКАДИЕНОВ) И ИХ ПРИМЕНЕНИЕ В ПОЛУЧЕНИИ УДАРОПРОЧНЫХ ВИНИЛОРОМАТИЧЕСКИХ ПОЛИМЕРОВ

1. Способ синтеза функционализированных поли(1,3-алкадиенов), включающий анионную полимеризацию по меньшей мере одного мономера 1,3-алкадиена в присутствии литийорганического соединения и неполярного растворителя с низкой температурой кипения и осуществление стадии обрыва цепи полимера на основе 1,3-алкадиена в конце полимеризации путем добавления в полимеризационную смесь бромалкана, где алкан содержит от 1 до 12 атомов углерода, после чего добавляют продукт, содержащий стабильный нитроксильный радикал, характеризующийся наличием группы -NO•, растворимый в указанном неполярном растворителе.
2. Способ по п.1, где 1,3-алкадиен представляет собой бутадиен.
3. Способ по п.1, где литийорганическое соединение представляет собой бутиллитий.
4. Способ по п.1, где бромалкан представляет собой 1-бромоктан.
5. Способ по любому из пп.1-4, где продукт, содержащий стабильный нитроксильный радикал, характеризующийся наличием группы -NO•, выбирают из соединений, имеющих общую формулу (II):
1
2
5
6
3
4
1
2
5
6
3
4
где группы R, R, R и R, одинаковые или различные, представляют собой линейные или разветвленные, замещенные или незамещенные алкильные радикалы, содержащие от 1 до 20 атомов углерода, или алкилароматические радикалы, где алкильная группа содержит от 1 до 4 атомов углерода, тогда как группы R и R, одинаковые или различные, тождественны группам R, R, R и R, или R-CNC-R относится к циклической структуре, например, с 4 или 5 атомами углерода, причем данная циклическая структура, возможно, образует конденсированную систему с ароматическим кольцом или с насыщенным кольцом, содержащим от 3 до 20 атомов углерода.
6. Функционализированные поли(1,3-алкадиены), полученные согласно способу по любому из пп.1-5.
7. Способ получения винилароматических (со)полимеров, привитых на ненасыщенный эластомер регулируемым образом, включающий:
а) растворение эластомера, функционализированного бромалканами и нитроксильными радикалами, растворимыми в неполярных растворителях, в жидкой фазе, состоящей из смеси винилароматических мономеров и полимеризационного растворителя в массовом соотношении от 60/40 до 100/0, предпочтительно, от 60/40 до 90/10;
б) подачу по меньшей мере одного радикального инициатора в смесь, содержащую функционализированный эластомер в растворе, и полимеризацию полученной таким образом смеси при температуре, которая выше или равна 120°C;
в) извлечение винилароматического (со)полимера, полученного в конце полимеризации, и осуществление удаления из него летучих компонентов в вакууме для извлечения растворителя и непрореагировавших мономеров и
г) подачу рециклом на стадию (a) смеси растворителя и мономеров, полученной при удалении летучих компонентов.
8. Способ по п.7, где винилароматические мономеры представляют собой стирол и/или α-метилстирол.
9. Ударопрочный винилароматический (со)полимер, включающий непрерывную фазу, по существу состоящую из матрицы, содержащей по меньшей мере 50 мас.% винилароматического мономера, и дисперсную фазу, по существу, состоящую из функционализированного эластомера в количестве от 1 до 25 мас.% относительно общей массы; причем частицы эластомера имеют морфологию типа "ядро/оболочка", а их средний диаметр составляет от 0,1 до 1 мкм.